(57)【特許請求の範囲】
【請求項１】
旋削加工及びサンドブラスト処理が施されたテーパー構造を持った金型の表面に、ダイアモンドライクカーボンからなる膜厚3〜10μmのコーティングを施した摩擦係数0.1〜0.3の金型を用いて、溶融亜鉛メッキ鋼管の管端を冷間プレスして拡管または縮管し、
前記旋削加工が施された金型の表面粗さを、最大高さRzがダイアモンドライクカーボンの膜厚の0.4〜1.0倍とし、さらにその後の前記サンドブラスト処理が施された表面粗さRzを、ダイアモンドライクカーボンの膜厚の0.4〜1.0倍とするとともに、
ダイアモンドライクカーボンからなる前記コーティング被膜の表面に平滑面を形成する
ことを特徴とする鋼管のプレス加工方法。
【発明の詳細な説明】
【技術分野】
【０００１】
本発明は、鋼管のプレス加工方法に関する。具体的には、例えば街灯、信号などに用いる円形鋼管を使用した鋼管ポールに用いる鋼管のプレス加工方法に関する。
【背景技術】
【０００２】
図１は、従来の鋼管のプレス加工方法を例示する図である。従来の方法では、成型品（製品）に無処理の鋼管１aを用い、この鋼管１aの内側に、例えば鉱物系で添加剤無しの加工油2を塗布し、ポリエチレンシート３を緩衝材として挟み込む。金型４には、例えば鉱物系で添加剤無しの加工油５aを塗布し、十分な潤滑作用を得る。プレス加工は鋼管側を固定し、テーパー構造を持った金型４を鋼管内部に挿入して行きながら押し広げて、拡管加工する。
【０００３】
このとき、緩衝材として挟んだポリエチレンシート３により、鋼管1aと金型４とのメタルタッチを抑制することができ、低荷重でプレス加工を行うことができる。プレス完了後は、鋼管1aと金型４を専用のエジェクターにて引き離し、加工油２、５a、ポリエチレンシート３の除去を行う。その後、金型に付着した鋼管１の黒皮、加工油、ポリエチレンシートの切れ端を丁寧に拭き取って金型４を清浄にし、次の製品の加工へと移る。なお、鋼管１aを縮管する場合には、金型４を凹状のものを使用する。
【０００４】
しかし、この従来の鋼管のプレス加工方法は下記のような問題点があった。まず、加工油の塗布、ポリエチレンシートの挿入、金型清掃等に時間がかかり、１本当たりの作業時間が長い。また、鉱物系のプレス加工油を用いるので、設備内および設備周辺が汚く、異臭が発生する。また、製品の鋼管直径が小さいため、加工油が鋼管内部に溜まって凝着するため、製品に付着した油を取り除くのが困難でである。また、厳しい加工条件の場合には、ポリエチレンシートが切れてしまい、メタルタッチが生じて成型荷重が著しく上昇する原因となる。
【０００５】
固体潤滑性を有する金型などの工具に関しては従来から種々の提案があり、例えば、特開２００９−１６７４８８号公報（下記特許文献１）には、Ｃｒ及びＡｌ、Ｓｉ、Ｙ、Ｂから選択される一種以上の元素と、Ｃ、Ｎから選択される一種以上の元素とによって構成される単層または２種類以上の積層化合物皮膜の上に、当該積層化合物皮膜の構成元素であるＣｒ及びＡｌ、Ｓｉ、Ｙ、Ｂから選択される一種以上の元素の酸化物被膜によって構成される固体潤滑性や非親和性を有する複合耐摩耗性硬質皮膜及び皮膜付き物品が記載されている。
【０００６】
しかし、特許文献１に記載されたような、固体潤滑性を有する金型を使用するだけでは高い潤滑特性を得ることができず加工油やポリエチレンシートの使用を避けることができないため、プレス作業に長時間かかるという問題点があった。
【先行技術文献】
【特許文献】
【０００７】
【特許文献１】特開２００９−１６７４８８号公報
【発明の開示】
【発明が解決しようとする課題】
【０００８】
本発明は、前述のような従来技術の問題点を解決し、高い潤滑特性を得ることができ、加工油やポリエチレンシートを使用することなく、効率的なプレス作業を実現することができる鋼管のプレス加工方法を提供することを課題とする。
【課題を解決するための手段】
【０００９】
本発明は、前述の課題を解決するために、鋭意検討の結果なされたものであり、その要
旨とするところは特許請求の範囲に記載した通りの下記内容である。
旋削加工及びサンドブラスト処理が施されたテーパー構造を持った金型の表面に、ダイ
アモンドライクカーボンからなる膜厚3〜10μmのコーティングを施した摩擦係数0.1〜0.3の金型を用いて、溶融亜鉛メッキ鋼管の管端を冷間プレスして拡管または縮管し、
前記旋削加工が施された金型の表面粗さを、最大高さRzがダイアモンドライクカーボンの膜厚の0.4〜1.0倍とし、さらにその後の前記サンドブラスト処理が施された表面粗さRzを、ダイアモンドライクカーボンの膜厚の0.4〜1.0倍とするとともに、
ダイアモンドライクカーボンからなる前記コーティング被膜の表面に平滑面を形成する
ことを特徴とする鋼管のプレス加工方法。
【発明の効果】
【００１１】
本発明によれば、高い潤滑特性を得ることができ、加工油やポリエチレンシートを使用することなく、効率的なプレス作業を実現することができるうえ、金型表面とダイアモンドライクカーボン膜との密着力を高めることができるので、加工中にダイアモンドライクカーボン膜が金型から剥離することを防止できる鋼管のプレス加工方法を提供することができ、産業上有用な著しい効果を奏する。
【図面の簡単な説明】
【００１２】
【図１】従来の鋼管のプレス加工方法を例示する図である。
【図２】本発明の鋼管のプレス加工方法の実施形態を例示する図である。
【図３】本発明の鋼管のプレス加工方法に用いる金型の表面性状を例示する図である。
【図４】本発明の鋼管のプレス加工方法に用いる金型の表面性状を例示する図である。
【発明を実施するための形態】
【００１３】
発明を実施するための形態について、図２を用いて詳細に説明する。図１は、従来の鋼管のプレス加工方法を例示する図である。図２において、１a は鋼管、１b は溶融亜鉛メッキ鋼管、４は金型、５bはダイアモンドライクカーボン皮膜を示す。
【００１４】
本発明の鋼管のプレス加工方法では、成型品（製品）に溶融亜鉛メッキ鋼管１ｂを用いる。溶融亜鉛メッキ鋼管1ｂは、鋼管を高温で溶けた亜鉛の中に浸漬して付着させる方法、もしくは、めっき槽に鋼管を浸けて、電気を介して亜鉛をめっきする方法によりメッキした鋼管をいう。また、金型４の表面にはダイアモンドライクカーボン（Diamond Like Carbon：以下ＤＬＣと云う）によるコーティング処理が施してある。ここに、ＤＬＣ処理とは、ＣＶＤ、ＰＶＤ、レーザーなどを用いて金型の表面にアモルファス構造のカーボン皮膜を形成する処理をいう。
【００１５】
プレス加工は、従来方法と同様に鋼管側を固定し、テーパー構造を持った金型４を鋼管内部に挿入して行きながら押し広げて、拡管加工する。金型の寸法および構造は従来のものと同様でよい。
【００１６】
本発明においては、加工油（潤滑剤）及びポリエチレンシート（緩衝材）は全く用いる必要がなく、黒皮の鋼管より摩擦係数の低い溶融亜鉛メッキ鋼管１ｂと、摩擦係数が0.1〜0.3と低いダイアモンドライクコーティング処理を施した金型を採用することにより、固体潤滑作用を利用した低荷重での成型を実現することができる。
【００１７】
プレス完了後は、鋼管1ｂと金型４を専用のエジェクターにて引き離し、鋼管1ｂと金型４を軽く乾拭きし、次の製品の加工へと移る。なお、鋼管１ｂを縮管する場合には、金型４を凹状のものを使用する。
【００１８】
この方法により、下記のような効果を奏する。まず、従来のような加工油やポリエチレンシートを使用しないため、加工油の塗布やポリエチレンシートの挿入作業が不要なのでプレス作業時間を著しく短縮することができるうえ、加工後の清掃作業も軽減できるため、設備内や設備周辺を清浄に保つことができる。また、溶融亜鉛メッキ後にプレス加工を行うことができるため、作業工程の変更により、従来と比較して作業工数を著しく削減することができる。
【００１９】
本発明の特徴は、固体潤滑作用の特性を利用して金属接触時の摺動性の良さを生かすことを前提としている点にある。この方法で更に他の規格においても十分な信頼性が得られれば鋼管と金型の間に起こりうるトラブルのほとんどを解決することができる。
【００２０】
図３及び図４は、本発明の鋼管のプレス加工方法に用いる金型の表面性状を例示する図である。
【００２１】
本発明において、優れた摩擦・摩耗特性を有するＤＬＣ皮膜の性能を発揮させるためには、加工中に金型から膜が剥離しないように十分な密着力を得るための工夫が必要である。
【００２２】
ＤＬＣ皮膜の密着力を高める手段には、金型の表面性状を改質する方法と、ＤＬＣ皮膜のコーティング時に金型とＤＬＣ皮膜との間に中間層を形成したり、膜構造を工夫する等の方法がある。
【００２３】
本発明において前者の金型の表面性状について独自の工夫を行った。旋削による金型の加工において、送りピッチは、0.05〜0.1mm/revの範囲として切削インサートの刃先R
ならびに切り込み深さの調整により、図３（a）に示すようなRz(最大高さ)2μm程度の仕上げ面を形成し、熱処理によってHRC60程度の硬さに仕上げる。なお、この後に窒化等の表面硬化処理を併用することも可能である。その後、サンドブラスト処理により図３(b)に示すような、旋削時の送りピッチの規則性が認められない程度まで表面に凹凸を形成する。この処理により得られる表面粗さRzは、旋削加工によるRzと同等程度にとどめる必要がある。
【００２４】
また、ここで示したRzの値は、コーティングするＤＬＣ膜厚の0.4〜1.0倍の範囲が適性である。Rzの値をＤＬＣ膜厚の0.4倍以上とするのは、ＤＬＣ皮膜と接触する金型の表面積を大きくすることによって、ＤＬＣ皮膜と金型との密着力を確保するためである。一方、Rzの値をＤＬＣ膜厚の1.0倍以下とするのは、ＤＬＣ膜厚の1.0倍を越えるとＤＬＣ皮膜と金型との密着力が向上しなくなるうえ、加工荷重が増大するからである。このような関係のもとにＤＬＣコーティングされた金型の断面を図４(a)に模式的に示す。金型表面の凹凸の存在は摩擦係数が増大し、加工荷重の増大をまねく、しかしながら硬質材料であるＤＬＣ皮膜の凸部は微小チッピングにより数十回程度の加工により図４(b)に示すような平滑化が生じる。いわゆる当たりが出ることで加工荷重は20〜30%低減された状態で安定して加工を続けることが可能になる。
【００２５】
コーティング膜厚と金型の表面粗さ(Rz)の関係は、ＤＬＣ皮膜が定常的な摩耗により摩滅して、図４(b)中の破線に示すように全面的な平滑面が得られた揚合においても下地基板が露出しないような条件を満たすことが望ましい。溶融亜鉛メッキ鋼管の管端を冷間プレスして拡管または縮管する際の潤滑特性を得ることができるＤＬＣのコーティング膜厚範囲は3〜10μmであり、望ましくは4〜6μmである。
【００２６】
なお、本発明においてコーティング可能なＤＬＣ皮膜は、前述した表面性状の工夫により加工中に金型から剥離しない密着力が得られるならば、合成方法、膜構造、添加成分についての制約は無い。
【実施例】
【００２７】
図２に示す本発明の鋼管のプレス加工を下記条件で実施した。
＜実施条件＞
・溶融亜鉛メッキ鋼管  ：ＳＴＫ４００（ＪＩＳ  Ｇ３４４４）
ＨＤＺ５５（ＪＩＳ  Ｈ８６４１）
・鋼管端部の外径Ｄ  ：１９０．７ｍｍ、板厚：５．３ｍｍ
・金型              ：ＳＫＤ１１（ＪＩＳ  Ｇ４４０４）
・ＤＬＣコーティング：ta-Ｃ、a-Ｃ
【００２８】
金型４は、SKD１１の円形材を金型寸法に旋削加工後、熱処理を施して、表面硬度HRC６０以上とし、旋削加工が施された金型の表面粗さは、最大高さRzがダイアモンドライクカーボンの膜厚の0.4〜1.0倍とした。ＤＬＣ皮膜５ｂは、研削面に60〜90μmのグリーンカーボランダム粒子によるサンドブラスト処理を施し、ＲＦプラズマＣＶＤ装置でシリコン添加した厚み3〜10μｍの多層構造のＤＬＣ皮膜を生成した。
【００２９】
溶融亜鉛メッキ鋼管１ｂは、前処理として、脱脂、酸洗、フラックス処理を行い、４５０℃程度の溶融亜鉛浴に鋼管を浸漬して、鋼管表面に亜鉛を付着させた後、６０〜７０℃程度の水に浸漬して冷却し、その後空冷した。
【００３０】
上記の条件により実施した結果、高い潤滑特性を得ることができ、加工油やポリエチレンシートを使用することなく、効率的なプレス作業を実現することができることがが確認された。
【符号の説明】
【００３１】
１a 鋼管
１b 溶融亜鉛メッキ鋼管
２  加工油（鉱物系、添加剤無し）
３  ポリエチレンシート
４  金型
５a加工油
５b ダイアモンドライクカーボン（ＤＬＣ）皮膜
【図１】
0005882641.tif 000002
【図２】
0005882641.tif 000003
【図３】
0005882641.tif 000004
【図４】
0005882641.tif 000005